【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
プロピレン重合化触媒の製造方法において、四塩化チタン、マグネシウムジハライドに転化され得るマグネシウム含有化合物及び内部電子供与体の組合せを芳香族炭化水素溶媒中で形成し、ただし内部供与体がハロフタロイル誘導体であるとき該マグネシウム含有化合物はマグネシウムジアルコキシドではあり得ない、そして上記但し書きにより限定された該組合せを、高められた温度にまで至らせて中間生成物を形成すること；該中間生成物を芳香族炭化水素溶媒で高められた温度において洗浄して、洗浄された生成物及び上澄みを生成し、続いてそこから上澄みをデカントすること；該洗浄された生成物を芳香族炭化水素溶媒中で四塩化チタンにより処理して、処理された生成物及び上澄みを形成し、続いて該処理された生成物及び上澄みを加熱し、そこから上澄みをデカントし、そして該処理された生成物を芳香族炭化水素溶媒で高められた温度において洗浄すること；洗浄された生成物及び上澄みを生成し、続いてそこから上澄みをデカントすること；該洗浄された生成物を芳香族炭化水素溶媒中で四塩化チタンにより少なくとももう１回処理して、処理された生成物及び上澄みを生成し、続いて該処理された生成物及び上澄みの加熱、そこからの上澄みのデカンテーションを行うこと；及び脂肪族炭化水素溶媒の該処理された生成物への添加を行い、そこから溶媒をデカントして、プロピレン重合化触媒として使用され得る洗浄された生成物を形成することを含む方法。
【請求項２】
脂肪族炭化水素溶媒の添加の結果生成する洗浄された生成物の形成後、該洗浄された生成物に鉱油が添加されて、プロピレン重合化触媒を含むスラリーを形成する、請求項１に記載の方法。
【請求項３】
複数回の洗浄において使用される芳香族炭化水素溶媒がアルキルベンゼン溶媒である、請求項１に記載の方法。
【請求項４】
マグネシウムジハライドに転化され得るマグネシウム含有化合物が、そのアルキル部分の中に約１２までの炭素原子を含むマグネシウムクロロアルコキシドである、請求項１に記載の方法。
【請求項５】
内部電子供与体が、そのアルキル基の中に約１２までの炭素原子を含むフタル酸エステルである、請求項１に記載の方法。
【請求項６】
芳香族炭化水素溶媒がトルエンであって、マグネシウムクロロアルコキシドがマグネシウムクロロエトキシドである、請求項１に記載の方法。
【請求項７】
脂肪族溶媒がヘキサンである、請求項２に記載の方法。
【請求項８】
マグネシウムクロロアルコキシドがそのアルキル部分の中に４の炭素原子を含む、請求項４に記載の方法。
【請求項９】
フタル酸エステルがフタル酸ジイソブチルである、請求項５に記載の方法。
【請求項１０】
芳香族炭化水素溶媒がトルエンであって、マグネシウムジハライドに転化され得るマグネシウム含有化合物がマグネシウムクロロアルコキシドであり、かつ内部電子供与体がそのアルキル基の中に約１２までの炭素原子を含むフタル酸エステルである、請求項１に記載の方法。
【請求項１１】
本質的にアルコキシ官能性のない、活性化されたアモルファスのマグネシウムジハライド支持体上に支持された少なくとも１のチタン―ハロゲン結合を有するチタン化合物を含む、プロピレンの重合化のための触媒であって、該触媒が以下の物理的パラメータ：チタンの重量百分率、２％未満；フタル酸エステルの重量百分率、約１０％から約２５％；フタル酸エステル対チタンモル比、約０．９から約２；マグネシウムの重量百分率、約１４％から約23％；マグネシウム対チタンのモル比、約７から約３０；表面積、約２５０ｍ2／ｇから約５００ｍ2／ｇ；孔体積、約０．２ｃｃ／ｇから約0．５ｃｃ／ｇ、及び平均孔直径、約５０オングストローム以下、を有する触媒。
【請求項１２】
本質的にアルコキシ官能性のない、活性化されたアモルファスのマグネシウムジハライド支持体上に支持された少なくとも１のチタン―ハロゲン結合を有するチタン化合物を含む、プロピレンの重合化のための触媒であって、該触媒は以下の物理的パラメータ：チタンの重量百分率、約１％から２．０％未満；フタル酸エステルの重量百分率、約１０％から約２０％；フタル酸エステル対チタンモル比、約１から約１．９；マグネシウムの重量百分率、約１８％から約2１％；マグネシウム対チタンのモル比、約１４から約２９；表面積、約３００ｍ2／ｇから約５００ｍ2／ｇ；孔体積、約０．２ｃｃ／ｇから約0．４ｃｃ／ｇ、及び平均孔直径、約３５オングストローム以下、を有する触媒。
【請求項１３】
本質的にアルコキシ官能性のない、活性化されたアモルファスのマグネシウムジハライド支持体上に支持された少なくとも１のチタン―ハロゲン結合を有するチタン化合物を含む、プロピレンの重合化のための触媒であって、該触媒中のチタン金属含有量が、支持体及びフタル酸エステル供与体の重量に基づいて２重量％未満であって、該触媒の表面積が約２５０ｍ2／ｇ〜約５００ｍ2／ｇの範囲である触媒。
【請求項１４】
マグネシウムジハライド支持体が、そのアルキル部分の中に約１２までの炭素原子を含むマグネシウムクロロアルコキシドから形成される、請求項１３に記載の触媒。
【請求項１５】
フタル酸エステル供与体がそのアルキル基の中に約１２までの炭素原子を含む、請求項１３に記載の触媒。
【請求項１６】
請求項１１〜１５のいずれか１項に記載の触媒の存在下、プロピレンを重合化することにより生成される、約０．２０ｐｐｍ以下のチタンを含むポリプロピレン。
【請求項１７】
請求項１１〜１５のいずれか１項に記載の触媒の存在下、プロピレンを重合化することにより生成される、約０．１５ｐｐｍ以下のチタンを含むポリプロピレン。
【請求項１８】
請求項１１〜１５のいずれか１項に記載の触媒の存在下、プロピレンを重合化することにより生成される、約０．１０ｐｐｍ以下のチタンを含むポリプロピレン。
【手続補正２】
【補正対象書類名】明細書
【補正対象項目名】０００２
【補正方法】変更
【補正の内容】
【０００２】
本発明は、プロピレン重合化触媒を生成する方法に関する。この方法は、一般的な用語において述べると、以下を含む。すなわち、四塩化チタン、マグネシウムジハライドに転化され得るマグネシウム含有化合物、例えばマグネシウムクロロアルコキシド、及び内部電子供与体、例えばフタル酸エステルとの組合せを芳香族炭化水素溶媒中で形成し、そして該組合せを高められた温度に至らせて中間生成物を生成し、例えばデカンテーションにより分離すること；該中間生成物を高められた温度において芳香族炭化水素溶媒で洗浄して、洗浄された生成物及び上澄みを生成し、続いてそこから上澄みをデカンテーションすること；該洗浄された生成物を芳香族炭化水素溶媒中で四塩化チタンで好ましくは２又は３回処理して、処理された生成物及び上澄みを形成し、続いて該処理された生成物及び上澄みを加熱し、そこから上澄みをデカンテーションして、前に述べたように、該処理された生成物を高められた温度において芳香族炭化水素溶媒で洗浄し、望まれる生成物を分離する（例えばやはりデカンテーションによる）こと；及び該処理された生成物へ脂肪族炭化水素溶媒を添加して、そこから溶媒をデカンテーションして、所望により鉱油を洗浄された生成物に添加して触媒を含むスラリーを形成した後に、プロピレン重合化触媒として使用され得るところの、洗浄された生成物を形成すること、を含む。
【手続補正３】
【補正対象書類名】明細書
【補正対象項目名】００１４
【補正方法】変更
【補正の内容】
【００１４】
前で述べられた工程から形成され得る触媒組成物は、ある実施態様においては物質の新規組成物であるようだ。それは本質的にアルコキシ官能性のない、活性化されたアモルファスのマグネシウムジハライド支持体上に支持された少なくとも１のチタン―ハロゲン結合を有するチタン化合物を含む。その最も広い実施態様において、該触媒組成物は、以下の物理的パラメータを有する。すなわち、チタンの重量百分率、約１％から約４％未満；フタル酸エステルの重量百分率、約１０％から約２５％；フタル酸エステル対チタンモル比、約０．９から約２；マグネシウムの重量百分率、約１４％から約23％；マグネシウム対チタンのモル比、約７から約３０；表面積、約２５０ｍ2／ｇから約５００ｍ2／ｇ；孔体積、約０．２ｃｃ／ｇから約0．５ｃｃ／ｇ、及び平均孔直径、約５０オングストローム以下である。
【手続補正４】
【補正対象書類名】明細書
【補正対象項目名】００１５
【補正方法】変更
【補正の内容】
【００１５】
触媒組成物のより好ましい実施態様は、以下の物理的パラメータを有する。すなわち、チタンの重量％、約２．０％未満、最も好ましくは約1％から約２．５％；フタル酸エステルの重量％、約１０％から約２０％；フタル酸エステル対チタンモル比、約１から約１．９；マグネシウムの重量％、約１８％から約２１％；マグネシウム対チタンモル比、約１４から約２９；表面積、約３００ｍ2／ｇから約５００ｍ2／ｇ；孔体積、約０．２ｃｃ／ｇから約０．４ｃｃ／ｇ；及び平均孔直径、約３５オングストローム以下である。